(57)【特許請求の範囲】
【請求項１】
透明基材、少なくとも１層の低屈折率層、および該基材と低屈折率層の間に防眩層を有する防眩性反射防止フィルムにおいて、
該低屈折率層の表面に微細凹凸が形成されており、該低屈折率層が、熱あるいは電離放射線により硬化した含フッ素樹脂、平均粒径０．１μｍ未満のＳｉの酸化物超微粒子、および平均粒径０．１〜１．０μｍの無機酸化物微粒子を含有し、屈折率が１．４５以下であることを特徴とする防眩性反射防止フィルム。
【請求項２】
防眩層が、Ａｌ、Ｚｒ、Ｚｎ、Ｔｉ、Ｉｎ、Ｓｎ、およびＳｂから選ばれる金属の酸化物超微粒子と３官能以上の（メタ）アクリレートモノマーを含有する組成物の熱または電離放射線硬化物からなり、かつ屈折率が１．５７〜２．００の範囲にあることを特徴とする請求項１に記載の防眩性反射防止フィルム。
【請求項３】
防眩層が、Ｚｒの酸化物超微粒子、およびジペンタエリスリトールペンタアクリレートとジペンタエリスリトールヘキサクリレートとの混合物を含有する組成物の紫外線硬化物からなることを特徴とする請求項２に記載の防眩性反射防止フィルム。
【請求項４】
防眩層中に、 架橋ポリスチレン粒子が分散していることを特徴とする請求項１〜３のいずれかに記載の防眩性反射防止フィルム。
【請求項５】
請求項１〜４のいずれかに記載の防眩性反射防止フィルムを、偏光板における偏光層の２枚の保護フィルムのうちの少なくとも一方に用いたことを特徴とする偏光板。
【請求項６】
請求項１〜４のいずれかに記載の防眩性反射防止フィルムまたは請求項５に記載の偏光板の反射防止層をディスプレイの最表層に用いたことを特徴とする液晶表示装置。
【発明の詳細な説明】
【０００１】
【発明の属する技術分野】
本発明は、防眩性を有する反射防止フィルムおよびそれを用いた液晶表示装置に関する。
【０００２】
【従来の技術】
反射防止フィルムは一般に、ＣＲＴ、ＰＤＰやＬＣＤのような画像表示装置において、外光の反射によるコントラスト低下や像の映り込みを防止するために、光学干渉の原理を用いて反射率を低減するディスプレイの最表面に配置される
【０００３】
しかしながら、透明支持体上にハードコート層と低屈折率層のみを有する反射防止フィルムにおいては、反射率を低減するためには低屈折率層を十分に低屈折率化しなければならず、例えばトリアセチルセルロースを支持体とし、ジペンタエリスリトールヘキサアクリレートのＵＶ硬化被膜をハードコート層とする反射防止フィルムで４５０ｎｍから６５０ｎｍにおける平均反射率を１．６％以下にするためには屈折率を１．４０以下にしなければならない。屈折率１．４０以下の素材としては無機物ではフッ化マグネシウムやフッ化カルシウム、有機物ではフッ素含率の大きい含フッ素化合物が挙げられるが、これらフッ素化合物は凝集力がないためディスプレイの最表面に配置するフィルムとしては耐傷性が不足していた。従って、十分な耐傷性を有するためには１．４３以上の屈折率を有する化合物が必要であった。
【０００４】
特開平７−２８７１０２号公報においては、ハードコート層の屈折率を大きくすることにより、反射率を低減させることが記載されている。しかしながら、このような高屈折率ハードコート層は、支持体との屈折率差が大きいためにフィルムの色むらが発生し、反射率の波長依存性も大きく振幅してしまう。
また、特開平７−３３３４０４号公報においては、ガスバリア性、防眩性、反射防止性に優れる防眩性反射防止膜が記載されているが、ＣＶＤによる酸化珪素膜が必須であるため、塗液を塗布して膜を形成するウェット塗布法と比較して生産性に劣る。さらに、このようにして得られた防眩性反射防止膜の反射防止性は、満足のいくものではなかった。
【０００５】
特開平１１−３０５０１０号公報、特開平１１−３２６６０８号公報においては、防眩層中の微粒子とバインダの屈折率をずらすことにより生じる内部散乱を利用して、高精細液晶表示装置に適用した際のギラツキを改善した防眩性反射防止フィルムが記載されている。しかしながら、このような内部散乱を生じるフィルムは、透過光のヘイズ値が必要以上に上昇すること、透過光が前方散乱により着色すること等の問題が生じる問題があった。
【０００６】
【発明が解決しようとする課題】
本発明の目的は、反射防止性、防汚性、耐傷性、透過像鮮明性等の諸性能と高精細液晶表示装置に適用した際のギラツキ防止性能が両立し、しかもオールウエット塗布法により得られる防眩性反射防止フィルムを提供することにある。
本発明の他の目的は、コントラスト、視認性および画像の鮮明性等に優れ、ギラツキも防止された液晶表示装置を提供することにある。
【０００７】
【課題を解決するための手段】
本発明者らは、上記の目的を達成するために、オールウエット塗布により、高精細液晶表示装置に適用した際のギラツキ防止、防汚性、耐傷性、透過像鮮明性に優れた防眩性反射防止フィルムを得るためには、透明基材と少なくとも１層の低屈折率層および該基材と低屈折率層の間に防眩層を有する防眩性反射防止フィルムの低屈折率層の表面に微小な凹凸を形成することにより表面散乱を生じる防眩性反射防止フィルムとするのが好ましいことを見出し、本発明に至った。
即ち、本発明によれば、下記構成の防眩性反射防止フィルム、偏光板、および液晶表示装置が提供されて、本発明の上記目的が達成される。
１．透明基材、少なくとも１層の低屈折率層、および該基材と低屈折率層の間に防眩層を有する防眩性反射防止フィルムにおいて、
該低屈折率層の表面に微細凹凸が形成されており、該低屈折率層が、熱あるいは電離放射線により硬化した含フッ素樹脂、平均粒径０．１μｍ未満のＳｉの酸化物超微粒子、および平均粒径０．１〜１．０μｍの無機酸化物微粒子を含有し、屈折率が１．４５以下であることを特徴とする防眩性反射防止フィルム。
２.防眩層が、Ａｌ、Ｚｒ、Ｚｎ、Ｔｉ、Ｉｎ、Ｓｎ、およびＳｂから選ばれる金属の酸化物超微粒子と３官能以上の（メタ）アクリレートモノマーを含有する組成物の熱または電離放射線硬化物からなり、かつ屈折率が１．５７〜２．００の範囲にあることを特徴とする上記１に記載の防眩性反射防止フィルム。
３.防眩層が、Ｚｒの酸化物超微粒子、およびジペンタエリスリトールペンタアクリレートとジペンタエリスリトールヘキサクリレートとの混合物を含有する組成物の紫外線硬化物からなることを特徴とする上記２に記載の防眩性反射防止フィルム。
４.防眩層中に、 架橋ポリスチレン粒子が分散していることを特徴とする上記１〜３のいずれかに記載の防眩性反射防止フィルム。
５.上記１〜４のいずれかに記載の防眩性反射防止フィルムを、偏光板における偏光層の２枚の保護フィルムのうちの少なくとも一方に用いたことを特徴とする偏光板。
６.上記１〜４のいずれかに記載の防眩性反射防止フィルムまたは上記５に記載の偏光板の反射防止層をディスプレイの最表層に用いたことを特徴とする液晶表示装置。
【０００８】
【発明の実施の形態】
本発明の防眩性反射防止フィルムの基本的な構成を図面を引用しながら説明する。
図１に示す態様は本発明の防眩性反射防止フィルムの一例であり、防眩性反射防止フィルム１は、トリアセチルセルロースからなる透明支持体２、ハードコート層３、防眩性層４、そして低屈折率層５の順序の層構成を有する。防眩性層４には、マット粒子６が分散している。低屈折率層５には平均粒径０．１μｍ未満のＳｉ酸化物超微粒子７と平均粒径０．１〜１．０μｍの無機酸化物微粒子８が分散している。ハードコート層３は、必ずしも必要ではないが、フィルム強度付与のために塗設されることが好ましい。
【０００９】
防眩層を形成するバインダの屈折率は、好ましくは１．５７〜２．００であり、より好ましくは１．６０〜１．８０である。これが小さすぎると反射防止性が低下する。さらに、これが大きすぎると、本発明の防眩性反射防止フィルムの反射光の色味が強くなり、好ましくない。
低屈折率層の屈折率は好ましくは１．３８〜１．４９である。反射防止性は、低屈折率層の屈折率が上記範囲では低いほど良好になるが、反射光の色味が強くなる。
透明基材として好ましく用いられるトリアセチルセルロースの屈折率は１．４８である。
必要に応じて設けられるハードコート層の屈折率は、好ましくは１．４５〜１．５５である。
以下、各層について詳しく述べる。
【００１０】
[透明支持体]
透明支持体の素材としては、トリアセチルセルロースが好ましい。トリアセチルセルロースの屈折率は１．４８である。
本発明の防眩性反射防止フィルムを液晶表示装置に用いる場合、片面に粘着層を設ける等してディスプレイの最表面に配置する。トリアセチルセルロースは、偏光板の偏光層を保護する保護フィルムに用いられるため、本発明の防眩性反射防止フィルムをそのまま保護フィルムに用いて反射防止層とすることが好ましい。
【００１１】
[ハードコート層]
本発明の防眩性反射防止フィルムでは、ハードコート層を、必要に応じて、フィルム強度向上の目的で透明支持体と防眩層の間に塗設してもよいが、必須の層ではない。
ハードコート層の屈折率は、好ましくは１．４５〜１．５５である。
ハードコート層に用いるバインダポリマーは、飽和炭化水素またはポリエーテルを主鎖として有するポリマーであることが好ましく、飽和炭化水素を主鎖として有するポリマーであることがさらに好ましい。また、バインダポリマーは架橋していることが好ましい。
飽和炭化水素を主鎖として有するポリマーは、エチレン性不飽和モノマーの重合反応により得ることが好ましい。架橋しているバインダポリマーを得るには、二個以上のエチレン性不飽和基を有するモノマーを重合して得ることができる。
【００１２】
二個以上のエチレン性不飽和基を有するモノマーの例には、多価アルコールと（メタ）アクリル酸とのエステル（例、エチレングリコールジ（メタ）アクリレート、１，４−ジクロヘキサンジアクリレート、ペンタエリスリトールテトラ（メタ）アクリレート）、ペンタエリスリトールトリ（メタ）アクリレート、トリメチロールプロパントリ（メタ）アクリレート、トリメチロールエタントリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、１，２，３−シクロヘキサンテトラメタクリレート、ポリウレタンポリアクリレート、ポリエステルポリアクリレート）、ビニルベンゼンおよびその誘導体（例、１，４−ジビニルベンゼン、４−ビニル安息香酸−２−アクリロイルエチルエステル、１，４−ジビニルシクロヘキサノン）、ビニルスルホン（例、ジビニルスルホン）、アクリルアミド（例、メチレンビスアクリルアミド）およびメタクリルアミドが含まれる。これらのなかでも、ジペンタエリスリトールペンタアクリレートとジペンタエリスリトールヘキサアクリレートとの混合物が市販されており、特に好ましく用いられる。
【００１３】
これらのエチレン性不飽和基を有するモノマーは、各種の重合開始剤その他添加剤と共に溶剤に溶解、塗布、乾燥後、電離放射線または熱による重合反応により硬化することができる。
【００１４】
二個以上のエチレン性不飽和基を有するモノマーの代わりにまたはそれに加えて、架橋性基の反応により、架橋構造をバインダポリマーに導入してもよい。架橋性官能基の例には、イソシアナート基、エポキシ基、アジリジン基、オキサゾリン基、アルデヒド基、カルボニル基、ヒドラジン基、カルボキシル基、メチロール基および活性メチレン基が含まれる。ビニルスルホン酸、酸無水物、シアノアクリレート誘導体、メラミン、エーテル化メチロール、エステルおよびウレタン、テトラメトキシシランのような金属アルコキシドも、架橋構造を導入するためのモノマーとして利用できる。ブロックイソシアナート基のように、分解反応の結果として架橋性を示す官能基を用いてもよい。また、本発明において架橋基とは、上記化合物に限らず上記官能基が分解した結果反応性を示すものであってもよい。
これら架橋基を有する化合物は、塗布後加熱して架橋することができる。
【００１５】
[防眩層]
本発明の防眩層の屈折率は、好ましくは１．５７〜２．００であり、より好ましくは１．６０〜１．８０である。なお、防眩層の屈折率は、マット粒子を含まずに測定した値である。
防眩層の屈折率が小さすぎると反射防止性が低下する。さらに、これが大きすぎると、防眩性反射防止フィルムの反射光の色味が強くなり、好ましくない。
【００１６】
防眩層のヘイズ値は、好ましくは５〜１５％である。必ずしも防眩性とヘイズ値はリニアに対応しないが、ヘイズ値が５％未満では、十分な防眩性を有する防眩フィルムを得ることはできない。一方、ヘイズ値が１５％より大きいと、表面、内部における散乱が強すぎるため、画像の鮮明性の低下、白化等の問題を引き起こし、好ましくない。
また、防眩層は、高屈折率素材中に分散するマット粒子によって表面凹凸起因の光散乱が生じるために、防眩層での光学干渉の影響を生じない。マット粒子を有しない高屈折率ハードコート層では、ハードコート層と支持体との屈折率差による光学干渉のために、反射率の波長依存性において反射率の大きな振幅が見られ、結果として反射防止効果が悪化し、同時に色むらが発生してしまうが、本発明の防眩性反射防止フィルムでは防眩層の表面凹凸による散乱効果によってこれらの問題が生じない。
【００１７】
防眩層のバインダは、上記ハードコート層を形成するバインダポリマーに加えて、これに高屈折率を有するモノマーが共重合したポリマーおよび／または高屈折率を有する金属酸化物超微粒子等から形成される。
高屈折率モノマーの例には、ビス（４−メタクリロイルチオフェニル）スルフィド、ビニルナフタレン、ビニルフェニルスルフィド、４−メタクリロキシフェニル−４'−メトキシフェニルチオエーテル等が含まれる。
バインダポリマーを形成するための好ましいモノマーとして、ペンタエリスリトールテトラ（メタ）アクリレート）、ペンタエリスリトールトリ（メタ）アクリレート、トリメチロールプロパントリ（メタ）アクリレート、トリメチロールエタントリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、１，２，３−シクロヘキサンテトラメタクリレート等の３官能以上の（メタ）アクリレートモノマーが挙げられ、なかでもジペンタエリスリトールペンタ（メタ）アクリレートとジペンタエリスリトールヘキサ（メタ）アクリレートの混合物が特に好ましい。
高屈折率を有する金属酸化物超微粒子の例には、Ａｌ、Ｚｒ、Ｚｎ、Ｔｉ、Ｉｎ、Ｓｎ、およびＳｂから選ばれる少なくとも１種の金属の酸化物からなる粒径１００ｎｍ以下、好ましくは５０ｎｍ以下の超微粒子を含有することが好ましい。金属酸化物超微粒子の例としては、ＺｒＯ2、ＴｉＯ2、Ａｌ2Ｏ3、Ｉｎ2Ｏ3、ＺｎＯ、ＳｎＯ2、Ｓｂ2Ｏ3、ＩＴＯ等が挙げられる。これらの中でも、特にＺｒＯ2が好ましく用いられる。
金属酸化物超微粒子の添加量は、防眩層のバインダの全重量の１０〜９０重量％であることが好ましく、２０〜８０重量％であると更に好ましい。
【００１８】
防眩層には、防眩性付与とハードコート層の干渉による反射率悪化防止、色むら防止の目的で、透明なマット樹脂粒子が用いられる。マット粒子の平均粒径はコールター法による個数平均粒径で１．０〜５．０μｍが好ましく、１．７〜３．５μｍがより好ましい。これが１．０μｍ未満だと防眩性が不足し、５．０μｍを越えると透過像鮮明性が悪化する。また、マット樹脂粒子の粒度分布は、粒径の標準偏差が個数平均粒径の２５％以下であることが好ましい。これが２５％を超えると、各樹脂粒子に対するバインダの被覆形態が不均一になり、所望の表面凹凸を形成できない。また、粒径が個数平均粒径より３．０μｍ以上大きな粗大粒子、または個数平均粒径の２．５倍以上大きな粗大粒子を含有する割合が５個／１×１０8個未満であることが好ましい。このような粗大粒子は、本発明の防眩性反射防止フィルムにおいては、ブツ状の面状故障の核になることから、望ましくは一切含まれないことが好ましい。これが５個／１×１０8個以上では、１ｍ2あたりのブツ状故障数が許容レベルを超えてしまい、本発明の防眩性反射防止フィルムの製造得率が悪化し、好ましくない。
防眩層に用いられるマット樹脂粒子は、粒度分布、屈折率の観点から架橋ポリスチレン粒子、架橋フェノール樹脂粒子、ベンゾグアナミン−ホルムアルデヒド縮合物からなる樹脂粒子等が好ましく用いられ架橋ポリスチレン粒子が好ましく用いられ、特に好ましくは架橋ポリスチレン粒子である。
【００１９】
[低屈折率層]
低屈折率層の屈折率は、好ましくは１．３８〜１．４９である。
低屈折率層は、下記数式（Ｉ）を満すことが好ましい。
（ｍλ／４）×０．７＜ｎ1ｄ1＜（ｍλ／４）×１．３  ……数式（Ｉ）
式中、ｍは正の奇数（一般に１）であり、ｎ1は低屈折率層の屈折率であり、そして、ｄ1は低屈折率層の膜厚（ｎｍ）である。また、λは反射防止層の設定波長であり、５００〜５２５（ｎｍ）の範囲の値である。
なお、上記数式（Ｉ）を満たすとは、上記波長の範囲において数式（Ｉ）を満たすｍ（正の奇数、通常１である）が存在することを意味している。
【００２０】
本発明の防眩性反射防止フィルムでは、ギラツキ防止性能を付与するために、低屈折率層の表面に、防眩層による凹凸よりも微細な凹凸が形成されている。この微細凹凸は、低屈折率層中に、防眩性には寄与しないが表面散乱には寄与する粒径、即ち０．１〜１．０μｍの平均粒径を有する無機酸化物微粒子を添加することにより、形成することができる。
このような微小凹凸により表面散乱を生じることにより、本発明の防眩性反射防止フィルムを高精細液晶表示装置に適用した際、各画素が防眩層の凹凸により歪められることによって発生する微小な輝度ムラが平均化されるため、ギラツキが効果的に防止される。
無機酸化物微粒子の平均粒径が０．１μｍ未満では、約０．１μｍの膜厚を有する低屈折率層中に粒子が埋没してしまい、表面散乱に寄与しなくなり、１．０μｍを越えると、低屈折率層から脱落しやすくなり、好ましくない。
無機酸化物微粒子の添加量は、０．１〜１０ｍｇ／ｍ2が好ましい。０．１ｍｇ／ｍ2 未満ではギラツキ防止性能が不足し、１０ｍｇ／ｍ2 を超えるとフィルムの白化、微粒子の脱落による耐傷性の悪化が起こり、好ましくない。
このような微小な輝度ムラを平均化する効果は、防眩層中または低屈折率層中の内部散乱によっても得られるが、内部散乱による方法では、フィルム全体のヘイズ値の上昇が大きいこと、透過光の内部散乱による虹色の着色が発生してしまうこと等の問題が生じるため、好ましくない。
【００２１】
低屈折率層表面に形成されている微少凹凸は、凹から凸までの垂直距離が０．１〜０．５μｍの間が好ましい。
【００２２】
上記無機酸化物微粒子としては、シリカ、弗化マグネシウム、アルミナ等の微粒子が好ましく用いられ、低屈折率、狭い粒度分布の観点からシリカ微粒子が特に好ましく用いられる。
【００２３】
低屈折率層には、熱硬化性または電離放射線硬化型の架橋性含フッ素化合物が硬化した含フッ素樹脂が用いられる。硬化した含フッ素樹脂の動摩擦係数は、好ましくは０．０３〜０．１５、水に対する接触角は好ましくは９０〜１２０度である。
架橋性含フッ素化合物としては、パーフルオロアルキル基含有シラン化合物（例えば（ヘプタデカフルオロ−１，１，２，２−テトラデシル）トリエトキシシラン）等の他、含フッ素モノマーと架橋性基付与のためのモノマーを共重合して得られる含フッ素共重合体が挙げられる。
上記含フッ素モノマー単位の具体例としては、例えばフルオロオレフィン類（例えばフルオロエチレン、ビニリデンフルオライド、テトラフルオロエチレン、ヘキサフルオロエチレン、ヘキサフルオロプロピレン、パーフルオロ−２，２−ジメチル−１，３−ジオキソール等）、（メタ）アクリル酸の部分または完全フッ素化アルキルエステル誘導体類（例えばビスコート６ＦＭ（大阪有機化学製）やＭ−２０２０（ダイキン製）等）、完全または部分フッ素化ビニルエーテル類等である。
上記架橋性基付与のためのモノマーとしてはグリシジルメタクリレートのように分子内にあらかじめ架橋性官能基を有する（メタ）アクリレートモノマーの他、カルボキシル基やヒドロキシル基、アミノ基、スルホン酸基等を有する（メタ）アクリレートモノマー（例えば（メタ）アクリル酸、メチロール（メタ）アクリレート、ヒドロキシアルキル（メタ）アクリレート、アリルアクリレート等）が挙げられる。後者は共重合の後、架橋構造を導入できることが特開平１０−２５３８８公報および特開平１０−１４７７３９公報により開示されている。
【００２４】
また、低屈折率層には、上記含フッ素モノマーと架橋性基付与のためのモノマーとの共重合体だけでなく、これにその他のモノマーが共重合したポリマーを用いてもよい。
共重合可能なその他のモノマーには特に限定はなく、例えばオレフィン類（エチレン、プロピレン、イソプレン、塩化ビニル、塩化ビニリデン等）、アクリル酸エステル類（アクリル酸メチル、アクリル酸メチル、アクリル酸エチル、アクリル酸２−エチルヘキシル）、メタクリル酸エステル類（メタクリル酸メチル、メタクリル酸エチル、メタクリル酸ブチル、エチレングリコールジメタクリレート等）、スチレン誘導体（スチレン、ジビニルベンゼン、ビニルトルエン、α−メチルスチレン等）、ビニルエーテル類（メチルビニルエーテル等）、ビニルエステル類（酢酸ビニル、プロピオン酸ビニル、桂皮酸ビニル等）、アクリルアミド類（Ｎ−ｔｅｒｔ−ブチルアクリルアミド、Ｎ−シクロヘキシルアクリルアミド等）、メタクリルアミド類、アクリロ二トリル誘導体等を挙げることができる。
【００２５】
低屈折率層に用いる含フッ素樹脂には、耐傷性を付与するために、平均粒径が好ましくは０．１μｍ未満、より好ましくは０．００５〜０．０５μｍのＳｉの酸化物超微粒子を添加して用いるのが好ましい。反射防止性の観点からは、屈折率が低いほど好ましいが、含フッ素樹脂の屈折率を下げていくと耐傷性が悪化する。そこで、含フッ素樹脂の屈折率とＳｉの酸化物超微粒子の添加量を最適化することにより、耐傷性と低屈折率のバランスの最も良い点を見出すことができる。
Ｓｉの酸化物超微粒子としては、市販の有機溶剤に分散されたシリカゾルをそのまま塗布組成物に添加しても、市販の各種シリカ紛体を有機溶剤に分散して使用してもよい。
【００２６】
[各層の形成]
防眩性反射防止フィルムの各層は、ディップコート法、エアーナイフコート法、カーテンコート法、ローラーコート法、ワイヤーバーコート法、グラビアコート法やエクストルージョンコート法（米国特許２６８１２９４号明細書）により、塗布により形成することができる。二以上の層を同時に塗布してもよい。同時塗布の方法については、米国特許２７６１７９１号、同２９４１８９８号、同３５０８９４７号、同３５２６５２８号の各明細書および原崎勇次著、コーティング工学、２５３頁、朝倉書店（１９７３）に記載がある。
【００２７】
[液晶表示装置および偏光板への応用]
本発明の防眩性反射防止フィルムは、液晶表示装置（ＬＣＤ）、プラズマディスプレイパネル（ＰＤＰ）、エレクトロルミネッセンスディスプレイ（ＥＬＤ）や陰極管表示装置（ＣＲＴ）のような画像表示装置に適用する。本発明の防眩性反射防止フィルムは、透明支持体側を画像表示装置の画像表示面に接着して適用されるが、ＬＣＤの表面または内面に適用する場合は、偏光板の偏光層を保護する２枚の保護フィルムのうちの片側のフィルムとしてそのまま用いるのがより好ましい。
【００２８】
【実施例】
以下、実施例により本発明を具体的に説明するが、本発明は実施例に限定されて解釈されることはない。
【００２９】
（防眩層用塗布液の調製）
ジペンタエリスリトールペンタアクリレートとジペンタエリスリトールヘキサアクリレートの混合物（ＤＰＨＡ、日本化薬（株）製）９１ｇ、粒径約３０ｎｍの酸化ジルコニウム超微粒子分散物含有ハードコート塗布液（デソライトＺ−７０４１、ＪＳＲ（株）製）１９９ｇ、および粒径約３０ｎｍの酸化ジルコニウム超微粒子分散物含有ハードコート塗布液（デソライトＺ−７０４２、ＪＳＲ（株）製）１９ｇを、５２ｇのメチルエチルケトン／シクロヘキサノン＝５４／４６重量％の混合溶媒に溶解した。得られた溶液に、光重合開始剤（イルガキュア９０７、日本チバガイギー（株）製）１０ｇを加えた。この溶液を塗布、紫外線硬化して得られた塗膜の屈折率は１．６１であった。
さらにこの溶液に個数平均粒径１．９９μｍ、粒径の標準偏差０．３２μｍ（個数平均粒径の１６％）、屈折率１．６１の架橋ポリスチレン粒子（商品名：ＳＸ−２００ＨＳ、綜研化学（株）製）２０ｇを８０ｇのメチルエチルケトン／シクロヘキサノン＝５４／４６重量％の混合溶媒に高速ディスパにて５０００ｒｐｍで１時間攪拌分散し、孔径１０μｍ、３μｍ、１μｍのポリプロピレン製フィルター（それぞれＰＰＥ-１０、ＰＰＥ−０３、ＰＰＥ−０１、いずれも富士写真フイルム（株）製）にてろ過して得られた分散液２９ｇを添加、攪拌した後、孔径３０μｍのポリプロピレン製フィルターでろ過して防眩層用塗布液を調製した。
【００３０】
（ハードコート層用塗布液の調製）
紫外線硬化性ハードコート組成物（デソライトＺ−７５２６、７２重量％、ＪＳＲ（株）製）２５０ｇを６２ｇのメチルエチルケトンおよび８８ｇのシクロヘキサノンに溶解した溶液を加えた。この溶液を塗布、紫外線硬化して得られた塗膜の屈折率は１．５０であった。
さらにこの溶液を孔径３０μｍのポリプロピレン製フィルター（ＰＰＥ−３０）でろ過してハードコート層の塗布液を調製した。
【００３１】
（低屈折率層用塗布液Ａの調製）
屈折率１．４２の熱架橋性含フッ素ポリマー（ＪＮ−７２２８、ＪＳＲ（株）製）９３ｇにＭＥＫ−ＳＴ（平均粒径１０〜２０ｎｍ、固形分濃度３０重量％のＳｉＯ2ゾルのＭＥＫ分散物、日産化学（株）製）８ｇ、シーホスターＫＥ−Ｐ３０（平均粒径０．３μｍ、 単分散シリカ微粒子、日本触媒（株）製）０．１５ｇおよびメチルエチルケトン１００ｇを添加し、ホモジナイザーにより１０分間分散した後、孔径１μｍのポリプロピレン製フィルター（ＰＰＥ−０１）でろ過して、低屈折率層用塗布液を調製した。
【００３２】
（低屈折率層用塗布液Ｂの調製）
シーホスターＫＥ−Ｐ３０を添加しない以外は低屈折率層用塗布液Ａと同様にして、低屈折率層用塗布液Ｂを調製した。
【００３３】
（低屈折率層用塗布液Ｃの調製）
ＭＥＫ−ＳＴおよびシーホスターＫＥ−Ｐ３０を添加しない以外は低屈折率層用塗布液Ａと同様にして、低屈折率層用塗布液Ｃを調製した。
【００３４】
［実施例１］
８０μｍの厚さのトリアセチルセルロースフィルム（ＴＡＣ−ＴＤ８０Ｕ、富士写真フイルム（株）製）に、上記のハードコート層用塗布液をバーコーターを用いて塗布し、１２０℃で乾燥の後、１６０Ｗ／ｃｍの空冷メタルハライドランプ（アイグラフィックス（株）製）を用いて、照度４００ｍＷ／ｃｍ2、照射量３００ｍＪ／ｃｍ2の紫外線を照射して塗布層を硬化させ、厚さ２．５μｍのハードコート層を形成した。
その上に、上記防眩層用塗布液をバーコーターを用いて塗布し、上記ハードコート層と同条件にて乾燥、紫外線硬化して、厚さ約１．５μｍの防眩層を形成した。この防眩層までを形成したフィルムのヘイズ値をヘイズメーターＭＯＤＥＬ１００１ＤＰ（日本電色工業（株）製）を用いて測定した結果、１８．３％であった。
さらに、このようにして形成された防眩層上に、防眩層用塗布液を約１３．５μｍの厚みでオーバーコートして表面を平滑化したフィルムのヘイズを測定した値を１０で割って内部散乱によるヘイズ値を見積もったところ、０．０５％であり、防眩層までを形成したフィルムには事実上内部ヘイズがゼロであることを確認した。
その上に、上記低屈折率層用塗布液Ａをバーコーターを用いて塗布し、８０℃で乾燥の後、さらに１２０℃で８分間熱架橋し、厚さ０．０９６μｍの低屈折率層を形成して、防眩性反射防止フィルムを得た。このようにして得られた防眩性反射防止フィルムのヘイズ値は１３．１％であった。
【００３５】
［実施例２］
８０μｍの厚さのトリアセチルセルロースフィルム（ＴＡＣ−ＴＤ８０Ｕ、富士写真フイルム（株）製）に、上記防眩層用塗布液をバーコーターを用いて塗布し、実施例１のハードコート層と同条件にて乾燥、紫外線硬化して、厚さ約２．０μｍの防眩層を形成した。内部ヘイズ値を実施例１と同様にして見積もったところ、１９．４％であった。
その上に、実施例１と同様にして低屈折率層を形成し、ヘイズ値１４．７％の防眩性反射防止フィルムを得た。
【００３６】
［比較例１］
低屈折率層用塗布液Ｂを用いた以外は実施例１と同様にして、防眩性反射防止フィルムを作成した。
【００３７】
［比較例２］
低屈折率層用塗布液Ｃを用いた以外は実施例１と同様にして、防眩性反射防止フィルムを作成した。
【００３８】
（防眩性反射防止膜の評価）
得られたフィルムについて、以下の項目の評価を行った。
（１）鏡面反射率
分光光度計Ｖ−５５０（日本分光（株）製）にアダプターＡＲＶ−４７４を装着して、３８０〜７８０ｎｍの波長領域において、入射角５°における出射角−５度の鏡面反射率を測定し、４５０〜６５０ｎｍの平均反射率を算出し、反射防止性を評価した。
（２）透過画像鮮明性
写像性測定器ＩＣＭ−１（スガ試験機（株）製）を用いて、光学くし幅０．５ｍｍにおける透過像鮮明性をｎ＝３で測定し、算術平均値とした。
（３）防眩性評価
作成した防眩性フィルムにルーバーなしのむき出し蛍光灯（８０００ｃｄ／ｍ２）を映し、その反射像のボケの程度を以下の基準で評価した。
◎：蛍光灯の輪郭が全くわからない
○：蛍光灯の輪郭がわずかにわかる
△：蛍光灯はぼけているが、輪郭は識別できる
×：蛍光灯がほとんどぼけない
（４）ギラツキ防止性能
作成した各フィルムを偏光板加工し、メビウスＰＣ−ＰＪ２−Ｘ４（ １１０×１１０ｐｐｉ、シャープ（株）製）の偏光板を張り替えて、画面を緑色のべた表示とした上で、以下の基準で目視により評価した。
○：画素の輝度ムラが殆ど認識できない
△：画素の輝度ムラが認識できるが、目立たない
×：画素の輝度ムラが認識できる
（５）耐傷性
＃００００のスチールウールにより、加重２００ｇにて１０往復擦り、傷のつき方を以下の基準で評価した。
◎：傷が全くつかない
○：傷がわずかにつくが、目立たない
△：傷がつくが、低屈折率層が残る
×：全幅に傷がつく
【００３９】
表１に実施例および比較例の結果を示す。
実施例では、いずれもギラツキは殆ど認識されず、透過画像鮮明性に優れ、反射率、防眩性のバランスも良好であり、非常に表示品位の高いものであった。
比較例１は、実施例と比較してギラツキが認識された。
比較例２は、ギラツキが認識されるのに加えて、耐傷性に劣っていた。
【００４０】
【表１】
0004225675.tif 000002
【００４１】
[実施例３]
次に、実施例１、２のフィルムを用いて防眩性反射防止偏光板を作成した。この偏光板を用いて反射防止層を最表層に配置した液晶表示装置を作成したところ、いずれもギラツキが認識されず、外光の映り込みがないために優れたコントラストが得られ、防眩性により反射像が目立たず優れた視認性を有していた。
【００４２】
【発明の効果】
本発明の防眩性反射防止フィルムは、反射防止性、防汚性、耐傷性、透過像鮮明性等の諸性能と高精細液晶表示装置に適用した際のギラツキ防止性能が両立し、しかもオールウエット塗布法により製造することができ、低コストである。
また、上記防眩性反射防止フィルムを保護層とした偏光板を装着した液晶表示装置は、コントラスト、視認性および画像の鮮明性等に優れ、ギラツキも防止されている。また、防眩性反射防止フィルムを直接用いた液晶表示装置も同様である。
【図面の簡単な説明】
【図１】防眩性反射防止フィルムの層構成を示す断面模式図である。
【符号の説明】
１  防眩性反射防止フィルム
２  トリアセチルセルロースからなる透明支持体
３  ハードコート層
４  防眩層
５  低屈折率層
６  樹脂粒子
７  Ｓｉ酸化物超微粒子
８  無機酸化物微粒子
【図１】
0004225675.tif 000003